КОМПОЗИЦИЯ СМАЗОЧНОГО МАТЕРИАЛА, ИМЕЮЩАЯ УЛУЧШЕННЫЕ НЕНЬЮТОНОВСКИЕ ПОКАЗАТЕЛИ ВЯЗКОСТИ

1. Присадка к смазочному материалу для применения в композиции смазочного материала, имеющей улучшенные неньютоновские показатели вязкости и имеющей вязкость по Брукфилду меньше чем около 20000 мПа·с, измеренную при -40°С в соответствии с ASTM D2983, причем указанная присадка к смазочному материалу содержит:
С. от 10 до 80 массовых процентов разбавляющего масла в пересчете на общую массу указанной присадки к смазочному материалу; и
D. от 30 до 80 массовых процентов присадки на основе статистических сополимеров, понижающей температурную зависимость вязкости, в пересчете на общую массу указанной присадки к смазочному материалу, причем указанная присадка, понижающая температурную зависимость вязкости, является продуктом свободно-радикальной полимеризации по меньшей мере:
(i) от 5 до 15 массовых процентов метилметакрилата в пересчете на общую массу указанной присадки, понижающей температурную зависимость вязкости, и
(ii) от 5 до 95 массовых процентов 2-пропилгептилметакрилата в пересчете на общую массу указанной присадки, понижающей температурную зависимость вязкости,
где указанная присадка, понижающая температурную зависимость вязкости, имеет среднечисловую молекулярную массу от около 10000 до около 200000 г/моль и среднемассовую молекулярную массу от около 20000 до около 500000 г/моль.
2. Присадка к смазочному материалу по п.1, в которой:
указанная присадка, понижающая температурную зависимость вязкости, имеет среднечисловую молекулярную массу от около 10000 до около 50000 г/моль и среднемассовую молекулярную массу от около 20000 до около 100000 г/моль; или
указанная присадка, понижающая температурную зависимость вязкости, имеет среднечисловую молекулярную массу от около 10000 до около 15000 г/моль и среднемассовую молекулярную массу от около 20000 до около 30000 г/моль.
3. Присадка к смазочному материалу по п.2, в которой:
указанная присадка, понижающая температурную зависимость вязкости, имеет коэффициент полидисперсности от около 1,7 до около 1,8; или
указанная присадка, понижающая температурную зависимость вязкости, имеет коэффициент полидисперсности от около 1,7 до около 3.
4. Присадка к смазочному материалу по п.1, где указанные массовые проценты метилметакрилата дополнительно определяют как от около 5 до около 10 массовых процентов в пересчете на общую массу указанной присадки, понижающей температурную зависимость вязкости, и необязательно
указанные массовые проценты указанного 2-пропилгептилметакрилата дополнительно определяют как около 5 массовых процентов в пересчете на общую массу указанной присадки, понижающей температурную зависимость вязкости.
12
18
5. Присадка к смазочному материалу по п.4, в которой указанный продукт свободно-радикальной полимеризации дополнительно определяют как продукт свободно-радикальной полимеризации указанного метилметакрилата, указанного 2-пропилгептилметакрилата и от около 75 до около 80 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
6. Присадка к смазочному материалу по п.4, в которой указанные массовые проценты указанного 2-пропилгептилметакрилата дополнительно определяют как от около 20 до около 25 массовых процентов в пересчете на общую массу указанной присадки, понижающей температурную зависимость вязкости, и, необязательно,
12
18
в которой указанный продукт свободно-радикальной полимеризации дополнительно определяют как продукт свободно-радикальной полимеризации указанного метилметакрилата, указанного 2-пропилгептилметакрилата и от около 65 до около 70 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
7. Присадка к смазочному материалу по п.4, в которой указанные массовые проценты указанного 2-пропилгептилметакрилата дополнительно определяют как от около 40 до около 45 массовых процентов в пересчете на общую массу указанной присадки, понижающей температурную зависимость вязкости, и, необязательно,
12
18
в которой указанный продукт свободно-радикальной полимеризации дополнительно определяют как продукт свободно-радикальной полимеризации указанного метилметакрилата, указанного 2-пропилгептилметакрилата и от около 40 до около 45 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
8. Присадка к смазочному материалу по п.4, в которой указанные массовые проценты указанного 2-пропилгептилметакрилата дополнительно определяют как от около 60 до около 70 массовых процентов в пересчете на общую массу указанной присадки, понижающей температурную зависимость вязкости, и, необязательно,
12
18
в которой указанный продукт свободно-радикальной полимеризации дополнительно определяют как продукт свободно-радикальной полимеризации указанного метилметакрилата, указанного 2-пропилгептилметакрилата и от около 20 до около 25 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
9. Присадка к смазочному материалу по п.1, в которой указанные массовые проценты метилметакрилата дополнительно определяют как от около 10 до около 15 массовых процентов в пересчете на общую массу указанной присадки, понижающей температурную зависимость вязкости, и необязательно
указанные массовые проценты указанного 2-пропилгептилметакрилата дополнительно определяют как около 5 массовых процентов в пересчете на общую массу указанной присадки, понижающей температурную зависимость вязкости.
12
18
10. Присадка к смазочному материалу по п.9, в которой указанный продукт свободно-радикальной полимеризации дополнительно определяют как продукт свободно-радикальной полимеризации указанного метилметакрилата, указанного 2-пропилгептилметакрилата и от около 70 до около 80 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
11. Присадка к смазочному материалу по п.9, в которой указанные массовые проценты указанного 2-пропилгептилметакрилата дополнительно определяют как от около 5 до около 10 массовых процентов в пересчете на общую массу указанной присадки, понижающей температурную зависимость вязкости, и, необязательно,
12
18
в которой указанный продукт свободно-радикальной полимеризации дополнительно определяют как продукт свободно-радикальной полимеризации указанного метилметакрилата, указанного 2-пропилгептилметакрилата и от около 70 до около 80 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
12. Присадка к смазочному материалу по п.9, в которой указанные массовые проценты указанного 2-пропилгептилметакрилата дополнительно определяют как от около 20 до около 40 массовых процентов в пересчете на общую массу указанной присадки, понижающей температурную зависимость вязкости, и, необязательно,
12
18
в которой указанный продукт свободно-радикальной полимеризации дополнительно определяют как продукт свободно-радикальной полимеризации указанного метилметакрилата, указанного 2-пропилгептилметакрилата и от около 40 до около 60 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
13. Присадка к смазочному материалу по п.9, в которой указанные массовые проценты указанного 2-пропилгептилметакрилата дополнительно определяют как от около 40 до около 60 массовых процентов в пересчете на общую массу указанной присадки, понижающей температурную зависимость вязкости, и, необязательно,
12
18
в которой указанный продукт свободно-радикальной полимеризации дополнительно определяют как продукт свободно-радикальной полимеризации указанного метилметакрилата, указанного 2-пропилгептилметакрилата и от около 20 до около 40 массовых процентов C-C алкил(мет)акрилата в пересчете на общую массу указанной присадки, понижающей температурную зависимость вязкости, и/или от около 3 до около 8 массовых процентов (мет)акрилата с функциональными группами вторичного или третичного амина в пересчете на общую массу указанной присадки, понижающей температурную зависимость вязкости.
12
18
14. Присадка к смазочному материалу по п.1, в которой указанные массовые проценты метилметакрилата дополнительно определяют как от около 10 до около 15 массовых процентов в пересчете на общую массу указанной присадки, понижающей температурную зависимость вязкости, и указанные массовые проценты указанного 2-пропилгептилметакрилата дополнительно определяют как от около 5 до около 10 массовых процентов в пересчете на общую массу указанной присадки, понижающей температурную зависимость вязкости, указанный продукт свободно-радикальной полимеризации дополнительно определяют как продукт свободно-радикальной полимеризации указанного метилметакрилата, указанного 2-пропилгептилметакрилата и от около 75 до около 80 массовых процентов C-C алкил(мет)акрилата в пересчете на общую массу указанной присадки, понижающей температурную зависимость вязкости, и от около 3 до около 5 массовых процентов (мет)акрилата с функциональными группами вторичного или третичного амина в пересчете на общую массу указанной присадки, понижающей температурную зависимость вязкости; или
12
18
указанные массовые проценты метилметакрилата дополнительно определяют как около 5 массовых процентов в пересчете на общую массу указанной присадки, понижающей температурную зависимость вязкости, и указанные массовые проценты указанного 2-пропилгептилметакрилата дополнительно определяют как от около 20 до около 25 массовых процентов в пересчете на общую массу указанной присадки, понижающей температурную зависимость вязкости, указанный продукт свободно-радикальной полимеризации дополнительно определяют как продукт свободно-радикальной полимеризации указанного метилметакрилата, указанного 2-пропилгептилметакрилата и от около 65 до около 70 массовых процентов C-C алкил(мет)акрилата в пересчете на общую массу указанной присадки, понижающей температурную зависимость вязкости, и от около 3 до около 5 массовых процентов (мет)акрилата с функциональными группами вторичного или третичного амина в пересчете на общую массу указанной присадки, понижающей температурную зависимость вязкости;
12
18
или указанные массовые проценты метилметакрилата дополнительно определяют как от около 10 до около 15 массовых процентов в пересчете на общую массу указанной присадки, понижающей температурную зависимость вязкости, указанные массовые проценты указанного 2-пропилгептилметакрилата дополнительно определяют как от около 20 до около 50 массовых процентов в пересчете на общую массу указанной присадки, понижающей температурную зависимость вязкости, и указанный продукт свободно-радикальной полимеризации дополнительно определяют как продукт свободно-радикальной полимеризации указанного метилметакрилата, указанного 2-пропилгептилметакрилата и от около 35 до около 70 массовых процентов C-C алкил(мет)акрилата в пересчете на общую массу указанной присадки, понижающей температурную зависимость вязкости.
15. Композиция смазочного материала, имеющая улучшенные неньютоновские показатели вязкости, и содержащая:
С. по меньшей мере 85 массовых процентов базового масла в пересчете на общую массу указанной композиции; и
D. от 1 до 15 массовых процентов присадки к смазочному материалу в пересчете на общую массу указанной композиции и содержащей;
(i) от 10 до 80 массовых процентов разбавляющего масла в пересчете на общую массу указанной присадки и
(ii) от 30 до 80 массовых процентов присадки на основе статистических сополимеров, понижающей температурную зависимость вязкости, в пересчете на общую массу указанной присадки, причем указанная присадка, понижающая температурную зависимость вязкости, является продуктом свободно-радикальной полимеризации по меньшей мере:
a) от 5 до 15 массовых процентов метилметакрилата в пересчете на общую массу присадки, понижающей температурную зависимость вязкости, и
b) от 5 до 95 массовых процентов 2-пропилгептилметакрилата в пересчете на общую массу присадки, понижающей температурную зависимость вязкости;
причем указанная композиция смазочного материала имеет вязкость по Брукфилду меньше чем около 20000 мПа·с, измеренную при -40°С в соответствии с ASTM D2983.
2
16. Композиция смазочного материала по п.15, имеющая кинематическую вязкость от 2 до 50 мм/с, измеренную при 100°С в соответствии с ASTM D445, и необязательно увеличение окисления в тесте DKA менее чем 30 процентов, измеренное в соответствии с CEC-L-48-00.
17. Композиция смазочного материала по п.16, в которой:
указанная присадка, понижающая температурную зависимость вязкости, имеет среднечисловую молекулярную массу от около 10000 до около 200000 г/моль и среднемассовую молекулярную массу от около 20000 до около 500000 г/моль; или
указанная присадка, понижающая температурную зависимость вязкости, имеет среднечисловую молекулярную массу от около 10000 до около 15000 г/моль и среднемассовую молекулярную массу от около 20000 до около 30000 г/моль; или
указанная присадка, понижающая температурную зависимость вязкости, имеет среднечисловую молекулярную массу от около 10000 до около 30000 г/моль, среднемассовую молекулярную массу от около 20000 до около 50000 г/моль и коэффициент полидисперсности от около 1,7 до около 1,8.
18. Композиция смазочного материала по п.15, в которой указанные массовые проценты метилметакрилата дополнительно определяют как от около 5 до около 10 массовых процентов в пересчете на общую массу указанной присадки, понижающей температурную зависимость вязкости, и, необязательно,
12
18
12
18
указанную присадку к смазочному материалу дополнительно определяют как продукт свободно-радикальной полимеризации указанного метилметакрилата, указанного 2-пропилгептилметакрилата и C-C алкил(мет)акрилата и/или (мет)акрилата с функциональными группами вторичного или третичного амина, и где указанный C-C алкил(мет)акрилат необязательно дополнительно определяют как лаурилметакрилат.
19. Способ получения присадки к смазочному материалу для применения в композиции смазочного материала, имеющей улучшенные неньютоновские показатели вязкости, причем присадка к смазочному материалу содержит от 10 до 80 массовых процентов разбавляющего масла в пересчете на общую массу присадки к смазочному материалу и от 30 до 80 массовых процентов присадки на основе статистических сополимеров, понижающей температурную зависимость вязкости, в пересчете на общую массу присадки к смазочному материалу, причем присадка, понижающая температурную зависимость вязкости, является продуктом свободно-радикальной полимеризации по меньшей мере: от 5 до 15 массовых процентов метилметакрилата в пересчете на общую массу присадки, понижающей температурную зависимость вязкости, и от 5 до 95 массовых процентов 2-пропилгептилметакрилата в пересчете на общую массу присадки, понижающей температурную зависимость вязкости, причем указанный способ включает стадии:
А. предоставления разбавляющего масла, метилметакрилата, 2-пропилгептилметакрилата и инициатора свободно-радикальной полимеризации;
В. подачи разбавляющего масла в реактор;
С. подачи метилметакрилата и 2-пропилгептилметакрилата в реактор независимо от инициатора свободно-радикальной полимеризации; и
D. подачи инициатора свободно-радикальной полимеризации в реактор, так что при объединении разбавляющего масла, метилметакрилата, 2-пропилгептилметакрилата и инициатора свободно-радикальной полимеризации инициируется реакция свободно-радикальной полимеризации и получается присадка, понижающая температурную зависимость вязкости,
где присадка, понижающая температурную зависимость вязкости, имеет среднечисловую молекулярную массу от около 10000 до около 200000 г/моль и среднемассовую молекулярную массу от около 20000 до около 500000 г/моль, и где композиция смазочного материала имеет вязкость по Брукфилду меньше чем около 20000 мПа·с, измеренную при -40°С в соответствии с ASTM D2983, где
присадка, понижающая температурную зависимость вязкости, необязательно имеет среднечисловую молекулярную массу от около 10000 до около 15000 г/моль и среднемассовую молекулярную массу от около 20000 до около 30000 г/моль;
присадка, понижающая температурную зависимость вязкости, необязательно имеет коэффициент полидисперсности от около 1,7 до около 1,8; и/или
12
18
присадку к смазочному материалу необязательно дополнительно определяют как продукт свободно-радикальной полимеризации указанного метилметакрилата, 2-пропилгептилметакрилата и C-C алкил(мет)акрилата и/или (мет)акрилата с функциональными группами вторичного или третичного амина.